(57)【要約】【課題】躯体の少なくとも一部がシートで被覆されたシート被覆構造において、シートを張り替える際に、躯体からシートを容易に剥離させることができるシート被覆構造を提供すること。【解決手段】シート防水構造１（シート被覆構造）は、躯体１０が有する床部１１を防水シート３０で覆い、躯体１０を防水（被覆）するものであり、床部１１の少なくとも一部を覆う樹脂層５０と、この樹脂層５０を覆う防水シート３０（シート）とを有し、防水シート３０の一端を持って引き剥がしたときに、樹脂層５０中において剥離が生じるものであり、下記要件Ａを満足する。  要件Ａ：ＪＩＳ  Ｋ  ６８５４−２に準拠して、幅２５ｍｍの防水シート３０を、床部１１に樹脂層５０を介して貼付した後に、防水シート３０の一端を持ち、２５℃において１８０°の方向に３００ｍｍ／分の速度で引き剥がしたときに測定されるピール強度が０．２Ｎ／ｍｍ以上１．０Ｎ／ｍｍ以下となる。【選択図】図２
2019203358.tif 000002
【特許請求の範囲】
【請求項１】
躯体の少なくとも一部をシートで覆うことで前記躯体を被覆するシート被覆構造であって、
前記躯体の少なくとも一部を覆い、樹脂材料を主材料として構成される樹脂層と、該樹脂層を覆う前記シートとを有し、
当該シート剥離構造は、前記シートの一端を持って引き剥がしたときに、前記樹脂層中において剥離が生じるものであり、下記要件Ａを満足することを特徴とするシート被覆構造。
要件Ａ：ＪＩＳ  Ｋ  ６８５４−２に準拠して、幅２５ｍｍの前記シートを、前記躯体に前記樹脂層を介して貼付した後に、前記シートの一端を持ち、２５℃において１８０°の方向に３００ｍｍ／分の速度で引き剥がしたときに測定されるピール強度が０．２Ｎ／ｍｍ以上１．０Ｎ／ｍｍ以下となる。
【請求項２】
下記要件Ｂを、さらに、満足する請求項１に記載のシート被覆構造。
要件Ｂ：ＪＩＳ  Ｋ  ６８５４−２に準拠して、幅２５ｍｍの前記シートを、前記躯体に前記樹脂層を介して貼付し、次いで、最低温度−１５℃、最高温度６０℃の温度範囲で昇温降温（昇温降温速度；±７５℃／ｈｒ）を繰り返す温度サイクルを２０回繰り返して実施した後に、前記シートの一端を持ち、２５℃において１８０°の方向に３００ｍｍ／分の速度で引き剥がしたときに測定されるピール強度が０．２Ｎ／ｍｍ以上１．０Ｎ／ｍｍ以下となる。
【請求項３】
前記樹脂層は、主材料としてのポリエチレンと、ポリスチレンとを含む樹脂組成物で構成される請求項１または２に記載のシート被覆構造。
【請求項４】
前記樹脂組成物は、さらに、水素添加スチレン−ブタジエン−スチレンブロック共重合体を含む請求項３に記載のシート被覆構造。
【請求項５】
前記シートは、塩化ビニル系樹脂を主材料として構成される防水シートであり、当該シート被覆構造は、前記躯体の床部の少なくとも一部を覆うことで、前記躯体に防水を施すシート防水構造である請求項１ないし４のいずれか１項に記載のシート被覆構造。
【発明の詳細な説明】
【技術分野】
【０００１】
本発明は、躯体の少なくとも一部がシートで被覆されたシート被覆構造に関する。
【背景技術】
【０００２】
近年、マンション、アパート、高層ビルのような建築物の高耐久化が求められるに伴って、例えば、多くの建築物の廊下（躯体）において、防水シート（シート）を廊下の床部に敷設施工したシート防水構造（シート被覆構造）が採用されている（例えば、特許文献１参照）。
【０００３】
このシート防水構造を、排水用の溝部を備える廊下に適用した場合では、例えば、躯体の縁部に備える溝部を防水塗膜で覆い、また、ヒト等の歩行者が通行する床部を防水シートで、粘着剤層を介在させて被覆する構成をなしている。なお、防水塗膜と防水シートとの境界部では、防水塗膜を下側とし防水シートを上側として重ね合わせ、これら同士の間に粘着剤層を介在させることで、かかる境界部における防水性が確保されている。
【０００４】
このような構成のシート防水構造では、日光や雨水に防水シートが晒されることや、歩行者が防水シート上を通行すること等に起因して、防水シートの剥離や、ひび割れ等が生じる経年劣化により、防水シートを張り替えることが求められる。しかしながら、床部に対して防水シートが粘着剤層により接合されていることに起因して、この張り替え時に、床部から防水シートを容易に剥離させることができず、時間と手間を要すると言う問題があった。
【０００５】
なお、このような問題は、建築物の各部屋（躯体）が備える壁部を被覆するクロス（シート）の張り替え時等においても同様に生じている。
【先行技術文献】
【特許文献】
【０００６】
【特許文献１】特開２０１７−１３３０００号公報
【発明の概要】
【発明が解決しようとする課題】
【０００７】
本発明の目的は、躯体の少なくとも一部がシートで被覆されたシート被覆構造において、シートを張り替える際に、躯体からシートを容易に剥離させることができるシート被覆構造を提供することにある。
【課題を解決するための手段】
【０００８】
このような目的は、下記（１）〜（５）に記載の本発明により達成される。
（１）  躯体の少なくとも一部をシートで覆うことで前記躯体を被覆するシート被覆構造であって、
前記躯体の少なくとも一部を覆い、樹脂材料を主材料として構成される樹脂層と、該樹脂層を覆う前記シートとを有し、
当該シート剥離構造は、前記シートの一端を持って引き剥がしたときに、前記樹脂層中において剥離が生じるものであり、下記要件Ａを満足することを特徴とするシート被覆構造。
要件Ａ：ＪＩＳ  Ｋ  ６８５４−２に準拠して、幅２５ｍｍの前記シートを、前記躯体に前記樹脂層を介して貼付した後に、前記シートの一端を持ち、２５℃において１８０°の方向に３００ｍｍ／分の速度で引き剥がしたときに測定されるピール強度が０．２Ｎ／ｍｍ以上１．０Ｎ／ｍｍ以下となる。
【０００９】
（２）  下記要件Ｂを、さらに、満足する請求項１に記載のシート被覆構造。
要件Ｂ：ＪＩＳ  Ｋ  ６８５４−２に準拠して、幅２５ｍｍの前記シートを、前記躯体に前記樹脂層を介して貼付し、次いで、最低温度−１５℃、最高温度６０℃の温度範囲で昇温降温（昇温降温速度；±７５℃／ｈｒ）を繰り返す温度サイクルを２０回繰り返して実施した後に、前記シートの一端を持ち、２５℃において１８０°の方向に３００ｍｍ／分の速度で引き剥がしたときに測定されるピール強度が０．２Ｎ／ｍｍ以上１．０Ｎ／ｍｍ以下となる。
【００１０】
（３）  前記樹脂層は、主材料としてのポリエチレンと、ポリスチレンとを含む樹脂組成物で構成される上記（１）または（２）に記載のシート被覆構造。
【００１１】
（４）  前記樹脂組成物は、さらに、水素添加スチレン−ブタジエン−スチレンブロック共重合体を含む上記（３）に記載のシート被覆構造。
【００１２】
（５）  前記シートは、塩化ビニル系樹脂を主材料として構成される防水シートであり、当該シート被覆構造は、前記躯体の床部の少なくとも一部を覆うことで、前記躯体に防水を施すシート防水構造である上記（１）ないし（４）のいずれかに記載のシート被覆構造。
【発明の効果】
【００１３】
本発明によれば、躯体の少なくとも一部がシートで被覆されたシート被覆構造において、シートの一端を持って引き剥がしたときに、樹脂層中において剥離が生じ、その際のピール強度が下記要件Ａを満足することから、シート被覆構造が備えるシートを張り替える際に、躯体からシートを、時間と手間を要することなく容易に剥離させることができる。
【００１４】
要件Ａ：ＪＩＳ  Ｋ  ６８５４−２に準拠して、幅２５ｍｍの前記シートを、前記躯体に前記樹脂層を介して貼付した後に、前記シートの一端を持ち、２５℃において１８０°の方向に３００ｍｍ／分の速度で引き剥がしたときに測定されるピール強度が０．２Ｎ／ｍｍ以上１．０Ｎ／ｍｍ以下となる。
【図面の簡単な説明】
【００１５】
【図１】排水用の溝部を備える躯体に施工されたシート防水構造を模式的に示した斜視図である。
【図２】図１に示すシート防水構造のＡ−Ａ線縦断面図である。
【発明を実施するための形態】
【００１６】
以下、本発明のシート被覆構造を添付図面に示す好適実施形態に基づいて詳細に説明する。
【００１７】
本発明のシート被覆構造は、躯体の少なくとも一部をシートで覆うことで躯体を被覆するものであり、躯体の少なくとも一部を覆い、樹脂材料を主材料として構成される樹脂層と、この樹脂層を覆うシートとを有しており、かかる構成のシート剥離構造は、シートの一端を持って引き剥がしたときに、樹脂層中において剥離が生じるものであり、下記要件Ａを満足することを特徴とする。
【００１８】
かかる構成のシート被覆構造とすることで、シート被覆構造において、シートの一端を持って引き剥がしたときに、樹脂層中において剥離が生じ、その際のピール強度が下記要件Ａを満足している。そのため、シート被覆構造が備えるシートを張り替える際に、躯体からシートを、時間と手間を要することなく容易に剥離させることができる。
【００１９】
要件Ａ：ＪＩＳ  Ｋ  ６８５４−２に準拠して、幅２５ｍｍの前記シートを、前記躯体に前記樹脂層を介して貼付した後に、前記シートの一端を持ち、２５℃において１８０°の方向に３００ｍｍ／分の速度で引き剥がしたときに測定されるピール強度が０．２Ｎ／ｍｍ以上１．０Ｎ／ｍｍ以下となる。
【００２０】
なお、以下では、本発明のシート被覆構造を、躯体が備える床部の少なくとも一部を、シートとして防水シートを用いて覆うことで、躯体（床部）に防水を施すシート防水構造１に適用する場合を一例に説明する。
【００２１】
＜シート防水構造＞
図１は、排水用の溝部を備える躯体に施工されたシート防水構造を模式的に示した斜視図、図２は、図１に示すシート防水構造のＡ−Ａ線縦断面図である。なお、以下の説明では、図１、２の上側を「上」、下側を「下」と言う。
【００２２】
図１に示すように、本実施形態では、シート防水構造１が施工された、躯体１０（構造体）は、マンションおよびアパート等の居住施設、事務所および銀行等の業務施設、百貨店、スーパーおよびアウトレットモール等の商業施設、劇場、映画館、スーパー銭湯等の娯楽施設、オリンピック競技場、球場および競馬場等の遊戯施設、工場施設のような建築物が有する排水用の溝部を備える廊下（外廊下）に適用され、廊下の本体を構成する床部１１と、この床部１１の長手方向に沿って、建築物の外側の縁部に立設して設けられた立ち上がり部１２と、建築物の内側の縁部に立設して設けられた壁部１３と、床部１１の立ち上がり部１２側の縁部に沿って設けられた排水用の溝部１４とを有している。
【００２３】
シート防水構造１は、この躯体１０、すなわち、躯体１０が備える床部１１と溝部１４と立ち上がり部１２とに対して施工されるものであり、防水塗膜２０と、防水シート３０と、樹脂層５０とを有している。
【００２４】
本実施形態では、防水塗膜２０は、溝部１４と、立ち上がり部１２の溝部１４側の縁部と、床部１１の溝部１４側の縁部とを覆い、また、防水シート３０は、床部１１のほぼ全ての領域を覆っている。
【００２５】
そして、床部１１の溝部１４側の縁部における、防水塗膜２０と防水シート３０との境界部では、防水塗膜２０を下側とし防水シート３０を上側として重ね合わすことで防水シート３０が防水塗膜２０を覆っており、これら同士の間に樹脂層５０が介在することで、かかる境界部における防水性が確保されている。
【００２６】
また、床部１１を覆う防水シート３０は、複数の防水シート３０が床部１１の長手方向に沿って一列に並んで配列して、床部１１と防水シート３０との間に樹脂層５０が介在することで、床部１１に貼付されており、さらに、隣接する防水シート３０同士が突合わされた突合せ部では、この突合せ部に対応して床部１１上に形成された防水塗膜（図示せず）と、防水シート３０との間に粘着剤層（図示せず）が介在する構成とすることで、かかる突合せ部における防水性が確保されている。
【００２７】
シート防水構造１を、かかる構成を有するものとすることにより、躯体１０の底面側の防水性、換言すれば、歩行者が通行する廊下の通行面である床部１１の防水性と、水が流れる溝部１４の防水性とが確保される。
【００２８】
すなわち、日光や雨水によって、床部１１において防水シート３０が晒され、また、溝部１４において防水塗膜２０が晒されることとなり、躯体１０が直接的に日光や雨水に晒されることが防止されるため、躯体１０の防水性が確保される。
【００２９】
そして、防水シート３０は、床部１１のほぼ全面を、樹脂層５０を介在して被覆し、さらに、この樹脂層５０は、防水シート３０の一端を持って引き剥がしたときに、樹脂層５０中において剥離が生じるものであり、前記要件Ａを満足する。そのため、シート防水構造１が備える防水シート３０を張り替える際に、床部１１から防水シート３０を、時間と手間を要することなく容易に剥離させることができる。
【００３０】
なお、本実施形態では、壁部１３に対する防水塗膜２０の形成を省略することとしたが、これに限らず、壁部１３の床部１１側の縁部に防水塗膜２０を形成し、これにより、壁部１３の床部１１側の縁部の防水性を確保するようにしてもよい。
【００３１】
以下、シート防水構造１が備える各部について詳述する。
防水塗膜２０は、溝部１４と、立ち上がり部１２の溝部１４側の縁部と、床部１１の溝部１４側の縁部とを覆うように形成されている。これにより、主として、溝部１４における防水性を確保する機能を発揮する。
【００３２】
この防水塗膜２０は、熱硬化性を有する塗膜防水材（熱硬化性樹脂）を主材料として構成される。
【００３３】
塗膜防水材としては、特に限定されないが、耐水性および溝部１４に対する親和性に優れたものが選択され、例えば、ウレタン系塗膜防水材、エポキシ系塗膜防水材およびシリコーン系塗膜防水材等が挙げられ、これらのうちの１種または２種以上を組み合わせて用いることができ、中でも、ウレタン系塗膜防水材であることが好ましい。ウレタン系塗膜防水材は、取り扱いが容易であるとともに、優れた防水性を有する塗膜を、より均一な膜厚で成膜することができることから好ましく用いられる。
【００３４】
ウレタン系塗膜防水材としては、２液型のウレタン系塗膜防水材、および、１液型（湿気硬化型）のウレタン系塗膜防水材の何れをも用いることができる。これらのうち、２液型のウレタン系塗膜防水材としては、イソシアネート成分を含む液状の主剤と、液状の硬化剤とを混合して得られる混合物が好ましく用いられる。
【００３５】
ポリイソシアネート成分（主剤）としては、特に限定されないが、例えば、ジフェニルメタン−４，４’−ジイソシアネート（ＭＤＩ）、カルボジイミド変性ジフェニルメタンジイソシアネート（液状ＭＤＩ）、２，４−トリレンジイソシアネート（２，４−ＴＤＩ）、２，６−トリレンジイソシアネート（２，６−ＴＤＩ）、キシリレンジイソシアネート（ＸＤＩ）、ヘキサメチレンジイソシアネート等の低分子量イソシアネート化合物が挙げられる。
【００３６】
なお、この主剤には、必要に応じて、可塑剤、硬化触媒、充填材、酸化防止剤、難燃剤、安定剤、紫外線吸収剤、界面活性剤、着色顔料等の添加剤を添加してもよい。また、可塑剤としては、後述する防水シート３０に含まれる可塑剤と同様のものを用いることができる。
【００３７】
硬化剤としては、活性水素含有化合物が挙げられ、例えば、ポリオール、ポリアミン、および水等が挙げられ、これらのうちの１種または２種以上を組み合わせて用いることができる。
【００３８】
また、ポリオールとしては、特に限定されないが、例えば、ポリエーテルポリオールおよびポリテトラメチレングリコール等の一般ポリオール、含燐ポリオール等の難燃性ポリオール等が挙げられ、これらのうちの１種または２種以上を組み合わせて用いることができる。
【００３９】
さらに、ポリアミンとしては、特に限定されないが、例えば、芳香族ポリアミン、脂肪族ポリアミン等が挙げられ、これらのうちの１種または２種以上を組み合わせて用いることができる。
【００４０】
また、防水塗膜２０の厚さは、特に限定されないが、例えば、０．５ｍｍ以上５ｍｍ以下程度であるのが好ましく、０．８ｍｍ以上３ｍｍ以下程度であるのがより好ましい。これにより、溝部１４と、立ち上がり部１２の溝部１４側の縁部と、床部１１の溝部１４側の縁部とを、防水塗膜２０により確実に覆い、これらに対する防水性を確実に付与することができる。
【００４１】
防水シート３０（床材）は、複数の防水シート３０が床部１１の長手方向に沿って一列に並んで配列し、床部１１上に形成された防水塗膜２０または樹脂層５０を被覆すること、すなわち、床部１１と防水シート３０との間に防水塗膜２０または樹脂層５０が介在することにより、床部１１を覆い、これにより、床部１１における防水性を確保する。
【００４２】
この防水シート３０は、その全体形状がシート状（板状）をなしており、本実施形態では、少なくとも下面（樹脂層５０）側の表面が塩化ビニル系樹脂を主材料として構成される。これにより、樹脂層５０に対する防水シート３０の接着性を優れたものとすることができる。
【００４３】
このような防水シート３０は、塩化ビニル系樹脂を主材料として構成される単層体であってもよいし、塩化ビニル系樹脂を主材料とする下層を備える積層体であってもよい。
【００４４】
なお、塩化ビニル系樹脂としては、塩化ビニルを含む重合体、すなわちオリゴマー、プレポリマーおよびポリマーであれば特に限定されないが、例えば、塩化ビニルの単量重合体、または塩化ビニルと、酢酸ビニル、エチレン、もしくはプロピレン等との共重合体、およびこれらの２種以上の重合体の混合物等が挙げられる。
【００４５】
さらに、単層体、または、積層体が備える下層には、各種可塑剤、各種安定化剤、各種酸化防止剤、各種紫外線吸収剤、加工助剤、滑剤、充填材、メッシュ状をなす繊維強化材、難燃剤および色材等を含んでいてもよく、特に、可塑剤が含まれることが好ましい。これにより、防水シート３０をより優れた柔軟性を有するものとすることができる。
【００４６】
なお、可塑剤としては、特に限定されないが、例えば、ＤＯＰ（ジオクチルフタレート）、ＤＢＰ（ジブチルフタレート）、ＤＩＢＰ（ジイソブチルフタレート）、ＤＨＰ（ジヘプチルフタレート）のようなフタル酸エステル系可塑剤、ＤＯＡ（ジ−２−エチルヘキシルアジペート）、ＤＩＤＡ（ジイソデシルアジペート）、ＤＯＳ（ジ−２−エチルヘキシルセバセート）のような脂肪族二塩基酸エステル系可塑剤、エチレングリコールのベンゾエート類のような芳香族カルボン酸エステル系可塑剤、およびＴＯＴＭ（トリオクチルトリメリテート）のようなトリメリット酸エステル系可塑剤等が挙げられ、これらのうちの１種または２種以上を組み合わせて用いることができる。
【００４７】
充填材としては、例えば、酸化チタン、クレー、シリカ、炭酸カルシウム、硫酸バリウム等が挙げられ、これらのうちの１種または２種以上を組み合わせて用いることができる。
【００４８】
また、安定剤としては、例えば、グリシン亜鉛等が挙げられ、この場合の安定助剤としては、例えば、リン酸トリクレジル（ＴＣＰ）、リン酸トリキシリル（ＴＸＰ）、リン酸トリブチル（ＴＢＰ）、リン酸トリ−２−エチルヘキシル、リン酸２−エチルヘキシル・ジフェニルのような有機リン酸エステル等が挙げられる。
【００４９】
また、防水シート３０を積層体として構成する場合、下層に積層される上層（基材）としては、木綿、麻のような天然繊維、ポリエステル、ポリエチレン、アクリルのような合成繊維、ガラス繊維の織布や不織布が挙げられる。また、下層と上層との間には、中間層が介挿されていてもよく、この場合、中間層としては、塩化ビニル系樹脂、オレフィン系樹脂、アクリル系樹脂、ゴム系樹脂のうちの少なくとも１種を含有するものが挙げられる。
【００５０】
防水シート３０の厚さは、特に限定されないが、単層体と積層体との双方ともに、その総厚が、０．５ｍｍ以上５．０ｍｍ以下程度であるのが好ましく、１．０ｍｍ以上２．５ｍｍ以下程度であるのがより好ましい。これにより、床部１１に対する防水性を確実に付与することができる。
【００５１】
なお、防水シート３０は、その表面に規則性または不規則性の凹凸が設けられていてもよく、さらに、その表面に意匠性を付与するための印刷層が設けられていてもよい。すなわち、防水シート３０は、いわゆる化粧シートであってもよい。これにより、防水シート３０に、防滑性および／または意匠性を付与することができる。
【００５２】
樹脂層５０は、本実施形態では、防水塗膜２０が形成されている溝部１４側の縁部において、この防水塗膜２０を介して床部１１を覆い、防水塗膜２０が形成されていない領域において、防水塗膜２０を介することなく、直接、床部１１を被覆している。そして、この樹脂層５０を覆うように、防水シート３０が設けられている。
【００５３】
このような樹脂層５０は、本発明では、防水シート３０の一端を持って引き剥がしたときに、樹脂層５０中において剥離が生じるものであり、かつ、下記要件Ａを満足するものである。
【００５４】
要件Ａ：ＪＩＳ  Ｋ  ６８５４−２に準拠して、幅２５ｍｍの防水シート３０を、前記躯体（床部１１）に樹脂層５０を介して貼付した後に、防水シート３０の一端を持ち、２５℃において１８０°の方向に３００ｍｍ／分の速度で引き剥がしたときに測定されるピール強度が０．２Ｎ／ｍｍ以上１．０Ｎ／ｍｍ以下となる。
【００５５】
前記ピール強度の下限値が０．２Ｎ／ｍｍ以上に設定されていることから、日光や雨水に防水シートが晒されたり、歩行者が防水シート上を通行したとしても、シート防水構造１において、防水シート３０に剥離が生じるのを的確に抑制または防止することができる。
【００５６】
さらに、前記ピール強度の上限値が１．０Ｎ／ｍｍ以下に設定されていることから、日光や雨水に防水シート３０が晒されることや、歩行者が防水シート上を通行すること等に起因して、防水シート３０の剥離や、ひび割れ等が生じる経年劣化により、防水シート３０を張り替える必要が生じた際に、床部１１から防水シート３０を、時間と手間を要することなく容易に剥離させることができる。
【００５７】
この樹脂層５０は、防水シート３０の一端を持って引き剥がしたときに、樹脂層５０中において剥離が生じて、その際のピール強度が前記要件Ａを満足し、樹脂材料を主材料とするものであれば、特に限定されないが、例えば、主材料としてのポリエチレンと、ポリスチレンとを含む樹脂組成物の固化物で構成されることが好ましい。これにより、主材料としてのポリエチレンに対して、ポリスチレンの凝集物が分散した海島構造により樹脂層５０が構成され、防水シート３０の一端を持って引き剥がす際に、樹脂層５０中における、ポリスチレンの凝集物（島）を繋ぐように剥離が生じる。そのため、樹脂層５０中における剥離を確実に生じさせることができる。また、比較的容易に、前記要件Ａを満足するものに設定することができる。
【００５８】
また、樹脂層５０（樹脂組成物）中には、ポリエチレンとポリスチレンとの他に、さらに、水素添加スチレン−ブタジエン−スチレンブロック共重合体が含まれることが好ましい。これにより、主材料としてのポリエチレンに対して、ポリスチレンの凝集物ばかりでなく、水素添加スチレン−ブタジエン−スチレンブロック共重合体の凝集物が分散した海島構造により樹脂層５０が構成されることとなる。したがって、防水シート３０の一端を持って引き剥がす際に、海島構造において、凝集物（島）が繋がることによる剥離をより確実に生じさせることができる。
【００５９】
樹脂層５０（樹脂組成物）中において、水素添加スチレン−ブタジエン−スチレンブロック共重合体が含まれない場合、ポリスチレンの含有量は、主材料としてのポリエチレン１００重量部に対して、５重量部以上１００重量部以下であることが好ましく、２０重量部以上７０重量部以下であることがより好ましい。
【００６０】
また、樹脂層５０（樹脂組成物）中において、水素添加スチレン−ブタジエン−スチレンブロック共重合体が含まれる場合、ポリスチレンの含有量は、主材料としてのポリエチレン１００重量部に対して、５重量部以上１０重量部以下であることが好ましく、７重量部以上９重量部以下であることがより好ましい。さらに、水素添加スチレン−ブタジエン−スチレンブロック共重合体の含有量は、主材料としてのポリエチレン１００重量部に対して、１重量部以上５０重量部以下であることが好ましく、１０重量部以上３０重量部以下であることがより好ましい。
【００６１】
さらに、ポリエチレンおよびポリスチレンは、それぞれ、そのメルトフローレートが１０ｇ／１０分以上３０ｇ／１０分以下であることが好ましく、１５ｇ／１０分以上２０ｇ／１０分以下であることがより好ましい。さらに、樹脂層５０が水素添加スチレン−ブタジエン−スチレンブロック共重合体を含む場合、水素添加スチレン−ブタジエン−スチレンブロック共重合体は、そのメルトフローレートが３０ｇ／１０分以上２５０ｇ／１０分以下であることが好ましく、５０ｇ／１０分以上２００ｇ／１０分以下であることがより好ましい。
【００６２】
また、この樹脂層５０の平均厚さは、例えば、１μｍ以上１０００μｍ以下程度であるのが好ましく、１μｍ以上５００μｍ以下程度であるのがより好ましく、１０μｍ以上２００μｍ以下程度であるのがさらに好ましい。
【００６３】
樹脂層５０の各構成材料の含有量およびメルトフローレート、ならびに、樹脂層５０の平均厚さを、前記範囲内に設定することで、樹脂層５０としての前記特性を、樹脂層５０により確実に付与することができる。
【００６４】
ここで、前記要件Ａは、前記ピール強度が０．２Ｎ／ｍｍ以上１．０Ｎ／ｍｍ以下であれば良いが、０．４Ｎ／ｍｍ以上１．０Ｎ／ｍｍ以下であることが好ましく、０．５Ｎ／ｍｍ以上０．８Ｎ／ｍｍ以下であることがより好ましい。これにより、日光や雨水に防水シート３０が晒されたり、歩行者が防水シート上を通行したとしても、シート防水構造１において、防水シート３０に剥離が生じるのをより的確に抑制または防止することができ、かつ、防水シート３０を張り替える必要が生じた際に、床部１１から防水シート３０を、時間と手間を要することなくより容易に剥離させることができる。
【００６５】
さらに、樹脂層５０は、ＪＩＳ  Ｋ  ６８５４−２に準拠して、幅２５ｍｍの防水シート３０を、床部１１（躯体）に樹脂層５０を介して貼付し、次いで、最低温度−１５℃、最高温度６０℃の温度範囲で昇温降温（昇温降温速度；±７５℃／ｈｒ）を繰り返す温度サイクルを２０回繰り返して実施した後に、防水シート３０の一端を持ち、２５℃において１８０°の方向に３００ｍｍ／分の速度で引き剥がしたときに測定されるピール強度が０．２Ｎ／ｍｍ以上１．０Ｎ／ｍｍ以下となることが好ましく、０．４Ｎ／ｍｍ以上１．０Ｎ／ｍｍ以下であることがより好ましく、０．５Ｎ／ｍｍ以上０．８Ｎ／ｍｍ以下であることがさらに好ましい（要件Ｂ）。かかる要件Ｂを満足することで、長期に亘って、日光や雨水に防水シート３０が晒されたり、歩行者が防水シート上を通行したとしても、樹脂層５０に、前述した樹脂層５０の機能を保持させることができる。
【００６６】
また、樹脂層５０の下面側には、樹脂層５０と、床部１１または防水塗膜２０との接合力の向上を図るために、粘着剤層が設けられていてもよい。すなわち、樹脂層５０と、床部１１または防水塗膜２０との間には、粘着剤層が介在していてもよい。
【００６７】
この粘着剤層は、例えば、主として、アクリル系粘着剤、シリコーン系粘着剤およびゴム系粘着剤等のうちの少なくとも１種からなる粘着剤を主材料として構成され、本発明における樹脂層を構成する。
【００６８】
アクリル系粘着剤としては、例えば、（メタ）アクリル酸およびそれらのエステルで構成される樹脂、（メタ）アクリル酸およびそれらのエステルと、それらと共重合可能な不飽和単量体（例えば酢酸ビニル、スチレン、アクリルニトリル等）との共重合体等が挙げられる。また、これらの樹脂を２種類以上混合したものが挙げられる。
【００６９】
また、ゴム系粘着剤としては、例えば、天然ゴム系、イソプレンゴム系、スチレン−ブタジエン系、再生ゴム系、ポリイソブチレン系のものや、スチレン−イソプレン−スチレン、スチレン−ブタジエン−スチレン等のゴムを含むブロック共重合体を主とするもの等が挙げられる。
【００７０】
さらに、シリコーン系粘着剤としては、例えば、ジメチルシロキサン系、ジフェニルシロキサン系のもの等が挙げられる。
【００７１】
なお、粘着剤層に含まれる粘着剤は、硬化型（熱硬化性樹脂）および非硬化型（熱可塑性樹脂）のいずれであってもよいが、硬化型の場合、粘着剤層には、架橋剤が添加されていてもよい。この架橋剤としては、例えば、エポキシ系化合物、イソシアナート系化合物、金属キレート化合物、金属アルコキシド、金属塩、アミン化合物、ヒドラジン化合物、アルデヒド系化合物等が挙げられる。
【００７２】
また、粘着剤層には、例えば、重合開始剤、可塑剤、粘着付与剤、増粘剤、充填剤、老化防止剤、防腐剤、防カビ剤、染料、顔料等の各種添加剤が必要に応じ添加されていてもよい。
【００７３】
さらに、粘着剤層の厚さは、特に限定されないが、例えば、０．１ｍｍ以上３ｍｍ以下程度であるのが好ましく、０．５ｍｍ以上３ｍｍ以下程度であるのがより好ましい。これにより、床部１１と防水シート３０とを、これら同士を均質に接合することができる。
【００７４】
なお、粘着剤層に代えて、エポキシ接着剤、ウレタン接着剤のような接着剤を主材料として含有する接着剤層を、樹脂層５０の下面に形成するようにしてもよい。
【００７５】
以上のような構成のシート防水構造１において、経年劣化が生じた防水シート３０を剥離させた後に、樹脂層５０が形成された防水シート３０を、樹脂層５０を床部１１側とし、必要に応じて粘着剤層を介在させた状態で、床部１１および防水塗膜２０に貼付することにより、シート防水構造１の再生を図ることができる。
【００７６】
以上、本発明のシート被覆構造について説明したが、本発明は、これらに限定されるものではない。
【００７７】
例えば、本発明のシート被覆構造において、各構成は、同様の機能を発揮し得る任意のものと置換することができ、あるいは、任意の構成のものを付加することができる。例えば、シート被覆構造が粘着剤層を備える構成をなす場合、粘着剤層と樹脂層との間には、粘着剤層と樹脂層との密着性の向上を図り、これら同士間における界面剥離をより確実に防止することを目的に、シーラント層のような中間層が介挿されていてもよい。なお、このシーラント層としては、シリコーン樹脂系シーリング材、アクリル樹脂系シーリング材、ウレタン樹脂系シーリング材、ポリサルファイド樹脂系シーリング材等で構成されるものが挙げられる。
【００７８】
また、本実施形態では、本発明のシート被覆構造を、排水用の溝部を備える躯体（廊下）に施工されたシート防水構造に適用する場合について説明したが、溝部を備えない廊下（内廊下）等の躯体が備える床部に施工されたシート防水構造に対しても適用することができる。
【００７９】
さらに、本発明のシート被覆構造は、上述した建築物が有する屋根（屋上）に防水シートを被覆することで防水を施すシート防水構造、また、建築物の各部屋が有する壁部に壁紙（クロス）を被覆することで壁部を保護するシート保護構造等にも適用することができる。
【実施例】
【００８０】
以下、本発明を実施例に基づいて詳細に説明するが、本発明はこれに限定されるものではない。
【００８１】
（実施例１）
＜防水シートの製造＞
塩化ビニル樹脂１００重量部、ジイソノニルフタレート（ＤＩＮＰ）５５重量部、エポキシ系可塑剤５重量部、Ｂａ−Ｚｎ系安定剤６重量部、紫外線吸収剤１重量部、軽質炭酸カルシウム１５重量部、着色剤１０重量部の配合比率で混合した原材料を、押出成形機に投入した後、１８０℃で押出成形し、縦２００ｃｍ×横１００ｃｍ×平均厚さ１．５ｍｍの溶融状態の樹脂シートを冷却することで防水シートを得た。
【００８２】
＜樹脂層を形成するための樹脂組成物の調製＞
樹脂層を形成するための樹脂組成物（液状材料）を調製するために、形成すべき樹脂層を構成するポリエチレン、ポリスチレン、ならびに、これらポリエチレンおよびポリスチレンを溶解する有機溶媒（溶剤）として、それぞれ、以下に示すものを用意した。
【００８３】
すなわち、ポリエチレン（富士フイルム和光純薬株式会社製、「ＬＭ−０１５」、メルトフローレート：２０ｇ／１０分）、ポリスチレン（ＤＩＣ株式会社製、「ＣＲ−２５００」、メルトフローレート：２０ｇ／１０分）、および、水素添加スチレン−ブタジエン−スチレンブロック共重合体（ＳＥＢＳ；ジェイエスアールクレイトンエラストマー株式会社製、「Ｇ−１７２６」、メルトフローレート：６５ｇ／１０分）を用意した。
また、有機溶媒として、酢酸エチル（キシダ化学株式会社製）を用意した。
【００８４】
次に、ポリエチレン１００重量部と、ポリスチレン２７重量部と、水素添加スチレン−ブタジエン−スチレンブロック共重合体７重量部とを、酢酸エチルに溶解することで樹脂組成物を調製した。
【００８５】
＜樹脂層が形成された防水シートの製造＞
防水シートの一方の面に対して、樹脂組成物を塗布した後に乾燥させることで、平均厚さ１０μｍの樹脂層を形成した。
【００８６】
＜樹脂層が形成された防水シートへのシーラント層付与＞
シーラント層を形成するための樹脂組成物（液状材料）を調製するために、形成すべき樹脂層を構成するアクリル系シーラント樹脂、ならびに、これを溶解する有機溶媒（溶剤）として、それぞれ、以下に示すものを用意した。
【００８７】
すなわち、アクリル系シーラント樹脂（大日本インキ株式会社製、「Ａ４５０Ａ」）を用意した。また、有機溶媒として、２−ブタノン（キシダ化学株式会社製）を用意した。
【００８８】
次に、アクリル系シーラント樹脂を２−ブタノンに溶解することで樹脂組成物を調製した後、樹脂層が形成された防水シートの樹脂層側に塗布した後に乾燥させることで、平均厚さ２μｍのシーラント層を形成した。
【００８９】
＜シート防水構造の形成＞
樹脂層が形成されシーラント層が付与された防水シートを、コンクリートで構成される床部に対して、樹脂層を床部側とし、ウレタン系プライマー（タキロンシーアイ株式会社製、「タキボンド＃６２５」）で接合することにより、実施例１のシート防水構造を形成した。
【００９０】
（実施例２〜３）
樹脂組成物における樹脂層の平均厚さを表１に示すように変更したこと以外は、前記実施例１と同様にして、実施例２〜３のシート防水構造を形成した。
【００９１】
（比較例１）
ポリスチレンの添加が省略された樹脂組成物を用いたこと以外は、前記実施例１と同様にして、比較例１のシート防水構造を形成した。
【００９２】
（比較例２）
樹脂層およびシーラント層の形成が省略された防水シートを用いたこと以外は、前記実施例１と同様にして、比較例２のシート防水構造を形成した。
【００９３】
＜評価試験＞
各実施例および各比較例で作製したシート防水構造について、各種評価を行った。以下に、各種評価の評価方法について説明する。
【００９４】
＜＜貼付後のピール強度＞＞
貼付後のピール強度は、以下のようにして測定した。
【００９５】
すなわち、各実施例および各比較例で作製したシート防水構造について、それぞれ、防水シートを幅２５ｍｍとなるように厚さ方向に対して切断し、その後、幅２５ｍｍとした部分の一端を持ち、ＪＩＳ  Ｋ  ６８５４−２に準拠して、２５℃において１８０°の方向に３００ｍｍ／分の速度で引き剥がしたときに測定されるピール強度（要件Ａ）を測定した。
【００９６】
＜＜加速度試験後のピール強度＞＞
加速度試験後のピール強度は、以下のようにして測定した。
【００９７】
すなわち、各実施例および各比較例で作製したシート防水構造について、それぞれ、最低温度−１５℃、最高温度６０℃の温度範囲で昇温降温（昇温降温速度；±７５℃／ｈｒ）を繰り返す温度サイクルを２０回繰り返して実施した。そして、防水シートを幅２５ｍｍとなるように厚さ方向に対して切断し、その後、幅２５ｍｍとした部分の一端を持ち、ＪＩＳ  Ｋ  ６８５４−２に準拠して、２５℃において１８０°の方向に３００ｍｍ／分の速度で引き剥がしたときに測定されるピール強度（要件Ｂ）を測定した。
【００９８】
＜＜剥離性＞＞
床部からの防水シートの剥離性は、以下のようにして評価した。
【００９９】
すなわち、各実施例および各比較例で作製したシート防水構造について、それぞれ、最低温度−１５℃、最高温度６０℃の温度範囲で昇温降温（昇温降温速度；±７５℃／ｈｒ）を繰り返す温度サイクルを２０回繰り返して実施した。そして、防水シートの一端を持ち、２５℃において１８０°の方向に対して、防水シートを引き剥がし、防水シートの引き剥がし面における樹脂層の状態にしたがって、以下の評価基準で評価した。
【０１００】
［剥離性の評価］
◎：引き剥がし面において、樹脂層は、その層中において剥離が生じており、シート防水構造から防水シートを容易に剥離させることができた。
○：引き剥がし面において、樹脂層は、若干、その厚さ方向において全てが残存している領域が存在しているものの、面方向のその他の領域においては、その層中において剥離が生じており、シート防水構造から防水シートを比較的容易に剥離させることができた。
×：引き剥がし面において、樹脂層は、その厚さ方向において全てが残存している領域が多くを占め、その層中において剥離が生じている領域は僅かであり、シート防水構造から防水シートを容易に剥離させることができなかった。
これらの評価結果を、表１に示す。
【０１０１】
【表１】
2019203358.tif 000003
【０１０２】
表１から明らかなように、各実施例では、シート防水構造を、樹脂層を備え、かつ、前記要件Ａおよび前記要件Ｂの双方を満足するものとすることで、樹脂層中において剥離を生じさせることができ、シート防水構造から防水シートを比較的容易に剥離させることができた。
【０１０３】
これに対して、比較例１のシート防水構造では、樹脂層を備えるものの、前記要件Ａさらには前記要件Ｂを満足しておらず、そのため、シート防水構造から防水シートを容易に剥離させることができない結果を示した。さらに、比較例２のシート防水構造では、樹脂層の形成が省略されていることに起因して、シート防水構造から防水シートを剥離させることができなかった。
【符号の説明】
【０１０４】
１                シート防水構造
１０              躯体
１１              床部
１２              立ち上がり部
１３              壁部
１４              溝部
２０              防水塗膜
３０              防水シート
５０              樹脂層
【図１】
2019203358.tif 000004
【図２】
2019203358.tif 000005